СПОСОБ СИНТЕЗА ПОЛЫХ НАНОЧАСТИЦ ГАММА-AL2O3

2
3
1. Способ синтеза полых наночастиц γ-AlO в плазме электрического разряда, включающий откачивание вакуумной камеры, наполнение ее инертным газом, зажигание электрической дуги постоянного тока между подвижным графитовым электродом и неподвижным композитным (металл-углеродным) электродом, представляющим собой графитовый стержень с просверленной по центру полостью, и распыление композитного электрода, отличающийся тем, что в плазме электрического разряда в атмосфере инертного газа распыляют металл-углеродный композитный электрод, в просверленной по центру полости которого установлена проволока из алюминия, при этом весовое соотношением C:Al составляет 15:1, затем выполняют отжиг синтезированного в плазме электрического разряда композиционного материала, представляющего собой углеродную аморфную матрицу, в которую внедрен высокой степени дисперсности алюминий, частично или полностью в карбидном соединении, в кислородсодержащей среде при атмосферном давлении и температуре 400-950°C в течение одного часа.
2. Способ по п.1, отличающийся тем, что инертный газ выбирают из группы: He, Ne, Ar, Kr,Xe.